【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
エチレン性不飽和アミンもしくはエチレン性不飽和モノヒドロキシ化合物、またはそれらの混合物を、イソシアナートキャップドポリウレタンと反応させることによって得られる放射線硬化性プレポリマーであって、前記イソシアナートキャップドポリウレタンが、
（ａ）少なくとも１種のポリ（エチレングリコール）、および少なくとも１種のヒドロキシ末端ポリ（エチレングリコール）−ポリ（プロピレングリコール）−ポリ（エチレングリコール）またはポリ（プロピレングリコール）−ポリ（エチレングリコール）−ポリ（プロピレングリコール）トリ−ブロックコポリマー、
（ｂ）式（２）：
Ｒ4−（ＯＨ）x  （２）
（式中、Ｒ4は、直鎖状または分枝状Ｃ3〜Ｃ18脂肪族多価基であり、そしてｘは、３〜８の数である）で示される１種以上の直鎖状または分枝状脂肪族ポリヒドロキシ化合物、および
（ｃ）式（３ａ）：
ＯＣＮ−Ｒ5−ＮＣＯ  （３ａ）
（式中、Ｒ5は、直鎖状または分枝状Ｃ3〜Ｃ18アルキレン、非置換か、もしくはＣ1〜Ｃ4アルキルで置換されているか、もしくはＣ1〜Ｃ4アルコキシで置換されたＣ6〜Ｃ10アリーレン、Ｃ7〜Ｃ18アラルキレン、Ｃ6〜Ｃ10アリーレン−Ｃ1〜Ｃ2アルキレン−Ｃ6〜Ｃ10アリーレン、Ｃ3〜Ｃ8シクロアルキレン、Ｃ3〜Ｃ8シクロアルキレン−Ｃ1〜Ｃ6アルキレン、Ｃ3〜Ｃ8シクロアルキレン−Ｃ1〜Ｃ2アルキレン−Ｃ3〜Ｃ8シクロアルキレン、またはＣ1〜Ｃ6アルキレン−Ｃ3〜Ｃ8シクロアルキレン−Ｃ1〜Ｃ6アルキレンである）で示される１種以上のジイソシアナート、
の共重合生成物であり、
前記エチレン性不飽和アミンが、モノ−Ｃ1〜Ｃ4アルキルアミノ−Ｃ1〜Ｃ4アルキルアクリラート、モノ−Ｃ1〜Ｃ4アルキルアミノ−Ｃ1〜Ｃ4アルキルメタクリラート、ジ−Ｃ1〜Ｃ4アルキルアミノ−Ｃ1〜Ｃ4アルキルアクリラートおよびジ−Ｃ1〜Ｃ4アルキルアミノ−Ｃ1〜Ｃ4アルキルメタクリラートからなる群から選択され、そして前記エチレン性不飽和ヒドロキシ化合物が、ヒドロキシで置換されたＣ1〜Ｃ6アルキルアクリラートおよびヒドロキシで置換されたＣ1〜Ｃ6アルキルメタクリラートからなる群から選択される、
放射線硬化性プレポリマー。
【請求項２】
エチレン性不飽和アミンが、２−tert−ブチルアミノエチルメタクリラートまたは２−tert−ブチルアミノエチルアクリラートであり、エチレン性不飽和ヒドロキシ化合物が、２−ヒドロキシエチルメタクリラートまたは２−ヒドロキシエチルアクリラートであり、成分（ｃ）が、イソホロンジイソシアナート（ＩＰＤＩ）、トルイレン−２，４−ジイソシアナート（ＴＤＩ）、メチレンビス（シクロヘキシルイソシアナート）、１，６−ジイソシアナト−２，２，４−トリメチル−ｎ−ヘキサン（ＴＭＤＩ）、メチレンビス（フェニルイソシアナート）およびヘキサメチレンジイソシアナート（ＨＭＤＩ）からなる群から選択されるジイソシアナートからなる、請求項１記載の放射線硬化性プレポリマー。
【請求項３】
成分（ｂ）が、グリセリン、ジグリセリン、トリグリセリン、１，１，１−トリスヒドロキシメチルエタン、１，１，１−トリスヒドロキシメチルプロパン、１，２，４−ブタントリオール、１，２，６−ヘキサントリオール、エリトリトール、ペンタエリトリトール、ジ−およびトリ−ペンタエリトリトール、アラビトール、ソルビトール、ジソルビトールおよびマンニトール、ならびにそれらの混合物からなる群から選択される１種以上のポリヒドロキシ化合物からなり、そしてＲ5が、直鎖状または分枝状Ｃ6〜Ｃ10アルキレン、非置換か、もしくはシクロヘキシル部分が１〜３個のメチル基で置換されたシクロヘキシレン−メチレンもしくはシクロへキシレン−メチレン−シクロヘキシレン、または非置換か、もしくはフェニル部分がメチルで置換されたフェニレンもしくはフェニレン−メチレン−フェニレンを表す、請求項１記載の放射線硬化性プレポリマー。
【請求項４】
エチレン性不飽和アミンが、２−tert−ブチルアミノエチルメタクリラートまたは２−tert−ブチルアミノエチルアクリラートであり、エチレン性不飽和ヒドロキシ化合物が、２−ヒドロキシエチルメタクリラートまたは２−ヒドロキシエチルアクリラートであり、成分（ｃ）が、イソホロンジイソシアナート（ＩＰＤＩ）、トルイレン−２，４−ジイソシアナート（ＴＤＩ）、メチレンビス（シクロヘキシルイソシアナート）、１，６−ジイソシアナト−２，２，４−トリメチル−ｎ−ヘキサン（ＴＭＤＩ）、メチレンビス（フェニルイソシアナート）およびヘキサメチレンジイソシアナート（ＨＭＤＩ）からなる群から選択されるジイソシアナートからなる、請求項３記載の放射線硬化性プレポリマー。
【請求項５】
（Ｉ）少なくとも実質的に無溶媒であり、（ａ）１種以上のポリアルキレングリコール、（ｂ）１種以上の分岐剤、および（ｃ）少なくとも１種のジ−またはポリ−イソシアナート、を含む溶融反応混合物を調製する工程であって、成分（ｃ）のＮＣＯ当量の数が、成分（ａ）および（ｂ）のＯＨ当量の合計よりも大きくなるように、溶融反応混合物の成分（ａ）、（ｂ）および（ｃ）の化学量論的組成が選択される工程；
（II）溶融反応混合物中で成分（ａ）および（ｂ）を成分（ｃ）と所望の温度で反応させて、イソシアナートキャッピングポリウレタンを形成させる工程；ならびに
（III）形成されたイソシアナートキャッピングポリウレタンを、中間体の分離を行わずに、エチレン性不飽和アミン（第一級または第二級アミン）、またはエチレン性不飽和モノヒドロキシ化合物である放射線硬化性基キャッピング剤と反応させて、放射線硬化性ポリウレタンプレポリマーを製造する工程を含む、放射線硬化性プレポリマーを製造する方法であって、
成分（ａ）が、少なくとも１種のポリ（エチレングリコール）、および少なくとも１種のヒドロキシ末端ポリ（エチレングリコール）−ポリ（プロピレングリコール）−ポリ（エチレングリコール）またはポリ（プロピレングリコール）−ポリ（エチレングリコール）−ポリ（プロピレングリコール）トリ−ブロックコポリマーからなり、
成分（ｂ）が、式（２）：
Ｒ4−（ＯＨ）x  （２）
（式中、Ｒ4は、直鎖状または分枝状Ｃ3〜Ｃ18脂肪族多価基であり、そしてｘは、３〜８の数である）で示される１種以上の直鎖状または分枝状脂肪族ポリヒドロキシ化合物からなり、
成分（ｃ）が、式（３ａ）：
ＯＣＮ−Ｒ5−ＮＣＯ  （３ａ）
（式中、Ｒ5は、直鎖状または分枝状Ｃ3〜Ｃ18アルキレン、非置換か、もしくはＣ1〜Ｃ4アルキルで置換されているか、もしくはＣ1〜Ｃ4アルコキシで置換されたＣ6〜Ｃ10アリーレン、Ｃ7〜Ｃ18アラルキレン、Ｃ6〜Ｃ10アリーレン−Ｃ1〜Ｃ2アルキレン−Ｃ6〜Ｃ10アリーレン、Ｃ3〜Ｃ8シクロアルキレン、Ｃ3〜Ｃ8シクロアルキレン−Ｃ1〜Ｃ6アルキレン、Ｃ3〜Ｃ8シクロアルキレン−Ｃ1〜Ｃ2アルキレン−Ｃ3〜Ｃ8シクロアルキレン、またはＣ1〜Ｃ6アルキレン−Ｃ3〜Ｃ8シクロアルキレン−Ｃ1〜Ｃ6アルキレンである）で示される１種以上のジイソシアナートからなり、
前記エチレン性不飽和アミンが、モノ−Ｃ1〜Ｃ4アルキルアミノ−Ｃ1〜Ｃ4アルキルアクリラート、モノ−Ｃ1〜Ｃ4アルキルアミノ−Ｃ1〜Ｃ4アルキルメタクリラート、ジ−Ｃ1〜Ｃ4アルキルアミノ−Ｃ1〜Ｃ4アルキルアクリラートおよびジ−Ｃ1〜Ｃ4アルキルアミノ−Ｃ1〜Ｃ4アルキルメタクリラートからなる群から選択され、そして前記エチレン性不飽和ヒドロキシ化合物が、ヒドロキシで置換されたＣ1〜Ｃ6アルキルアクリラートおよびヒドロキシで置換されたＣ1〜Ｃ6アルキルメタクリラートからなる群から選択される、放射線硬化性プレポリマーを製造する方法。
【請求項６】
成分（ｂ）が、グリセリン、ジグリセリン、トリグリセリン、１，１，１−トリスヒドロキシメチルエタン、１，１，１−トリスヒドロキシメチルプロパン、１，２，４−ブタントリオール、１，２，６−ヘキサントリオール、エリトリトール、ペンタエリトリトール、ジ−およびトリ−ペンタエリトリトール、アラビトール、ソルビトール、ジソルビトールおよびマンニトール、ならびにそれらの混合物からなる群から選択される１種以上のポリヒドロキシ化合物からなり、Ｒ5が、直鎖状または分枝状Ｃ6〜Ｃ10アルキレン、非置換か、もしくはシクロヘキシル部分が１〜３個のメチル基で置換されたシクロヘキシレン−メチレンもしくはシクロへキシレン−メチレン−シクロヘキシレン、または非置換か、もしくはフェニル部分がメチルで置換されたフェニレンもしくはフェニレン−メチレン−フェニレンを表す、請求項５記載の方法。
【請求項７】
（Ｉ）１種以上の追加のビニル系コモノマーの存在下または非存在下で、本質的に無溶媒の液体もしくは溶融物の放射線硬化性プレポリマー、または（II）１種以上の追加のビニル系コモノマーの存在下または非存在下で、水溶液の前記放射線硬化性プレポリマーを、化学放射手段によりモールド内で硬化させることによって得られる医療装置であって、前記放射線硬化性プレポリマーが、エチレン性不飽和アミンもしくはエチレン性不飽和モノヒドロキシ化合物、またはそれらの混合物の、イソシアナートキャップドポリウレタンとの反応生成物であり、前記イソシアナートキャップドポリウレタンが、
（ａ）式（１）：
ＨＯ−（Ｒ1−Ｏ）n−（Ｒ2−Ｏ）m−（Ｒ3−Ｏ）p−Ｈ  （１）
（式中、Ｒ1、Ｒ2およびＲ3は、互いに独立して、それぞれ直鎖状または分枝状Ｃ2〜Ｃ4アルキレンであり、ｎ、ｍおよびｐは、互いに独立して、それぞれ０〜１００の数であり、（ｎ＋ｍ＋ｐ）の合計は、５〜１００である）で示される少なくとも１種のポリアルキレングリコール、
（ｂ）（ｉ）式（２）：
Ｒ4−（ＯＨ）x  （２）
（式中、Ｒ4は、直鎖状または分枝状Ｃ2〜Ｃ18脂肪族多価基であり、そしてｘは、３以上の数である）で示される直鎖状または分枝状脂肪族ポリヒドロキシ化合物、
（ii）式（２）で示される化合物とグリコールとの重合生成物であるポリエーテルポリオール、
（iii）式（２）で示される化合物、ジカルボン酸またはその誘導体とジオールとの重合生成物であるポリエステルポリオール、
（iv）３個以上のヒドロキシ基で置換され、アルキル基で置換されていないＣ5〜Ｃ8シクロアルカン、３個以上のヒドロキシ基で置換され、１種以上のＣ1〜Ｃ4アルキル基で置換されたＣ5〜Ｃ8シクロアルカン、ならびに非置換のモノ−およびジ−サッカライドからなる群から選択される脂環式ポリオール、ならびに
（ｖ）少なくとも３個のヒドロキシＣ1〜Ｃ4アルキル基を有するアラルキルポリオール、
からなる群から選択される少なくとも１種の分岐剤、および
（ｃ）式（３）：
Ｒ5−（ＮＣＯ）y  （３）
（式中、Ｒ5は、脂肪族、脂環式、脂肪族−脂環式、芳香族またはアラリファティクのジ−またはポリ−イソシアナートの基であり、そしてｙは、２〜６の数である）で示される少なくとも１種のジ−またはポリ−イソシアナート、
の成分の共重合生成物であり、
前記エチレン性不飽和モノヒドロキシ化合物が、ヒドロキシで置換された低級アルキルアクリラート、ヒドロキシで置換された低級アルキルメタクリラート、ヒドロキシで置換された低級アルキルアクリルアミド、ヒドロキシで置換された低級アルキルメタクリルアミドまたはヒドロキシで置換された低級アルキルビニルエーテルであり、前記エチレン性不飽和アミンが、式（４）、（４'）または（４''）：
【化７】
2005535757.tif 000001
〔式中、
ｉ、ｊおよびｋは、互いに独立して０または１であり；
Ｒ6は、水素、直鎖状または分枝状Ｃ1〜Ｃ24アルキル、Ｃ2〜Ｃ24アルコキシアルキル、Ｃ2〜Ｃ24アルキルカルボニル、Ｃ2〜Ｃ24アルコキシカルボニル、非置換か、またはＣ1〜Ｃ4アルキルもしくはＣ1〜Ｃ4アルコキシで置換されたＣ6〜Ｃ10アリール、Ｃ7〜Ｃ18アラルキル、Ｃ13〜Ｃ22アリールアルキルアリール、Ｃ3〜Ｃ8シクロアルキル、Ｃ4〜Ｃ14シクロアルキルアルキル、Ｃ7〜Ｃ18シクロアルキルアルキルシクロアルキル、Ｃ5〜Ｃ20アルキルシクロアルキルアルキル、あるいは脂肪族複素環基であり；
Ｚは、Ｃ1〜Ｃ12アルキレン基、フェニレン基またはＣ7〜Ｃ12アラルキレン基であり；
Ｒ7およびＲ7'は、互いに独立して、水素、Ｃ1〜Ｃ4アルキルまたはハロゲンであり；そして
Ｑは、式（５）：
【化８】
2005535757.tif 000002
（式中、
ｑは、０または１の数であり、
Ｒ8およびＲ9のそれぞれは、互いに独立して、水素、Ｃ1〜Ｃ4アルキル、フェニル、カルボキシまたはハロゲンであり、
Ｒ10は、水素、Ｃ1〜Ｃ4アルキルまたはハロゲンであり、そして
Ｚ'は、直鎖状または分枝状Ｃ1〜Ｃ12アルキレン、不飽和フェニレン、Ｃ1〜Ｃ4アルキルもしくはＣ1〜Ｃ4アルコキシで置換されたフェニレン、またはＣ7〜Ｃ12アラルキレンである）で示される基である〕を有する、医療装置。
【請求項８】
眼科用装置である、請求項７記載の医療装置。
【請求項９】
硬化が、光開始剤の存在下または非存在下でのＵＶ照射によって実行される、請求項８記載の眼科用装置。
【請求項１０】
成分（ａ）が、式（１ａ）：
ＨＯ−（ＣＨ2−ＣＨ2−Ｏ）n−（ＣＨＹ1−ＣＨＹ2−Ｏ）m−Ｈ  （１ａ）
（式中、基Ｙ1およびＹ2の一方は、メチルを表し、他方の基は、水素を表し、ｎおよびｍは、互いに独立して、それぞれ０〜５０の数を示し、（ｎ＋ｍ）の合計は、８〜５０である）で示される１種以上のポリアルキレングリコールからなり、
成分（ｂ）が、式（２）（式中、ｘは、３〜８の数である）で示される１種以上の直鎖状または分枝状脂肪族ポリヒドロキシ化合物からなり、
成分（ｃ）が、式（３ａ）：
ＯＣＮ−Ｒ5−ＮＣＯ  （３ａ）
（式中、Ｒ5は、直鎖状または分枝状Ｃ3〜Ｃ18アルキレン、非置換か、もしくはＣ1〜Ｃ4アルキルで置換されているか、もしくはＣ1〜Ｃ4アルコキシで置換されたＣ6〜Ｃ10アリーレン、Ｃ7〜Ｃ18アラルキレン、Ｃ6〜Ｃ10アリーレン−Ｃ1〜Ｃ2アルキレン−Ｃ6〜Ｃ10アリーレン、Ｃ3〜Ｃ8シクロアルキレン、Ｃ3〜Ｃ8シクロアルキレン−Ｃ1〜Ｃ6アルキレン、Ｃ3〜Ｃ8シクロアルキレン−Ｃ1〜Ｃ2アルキレン−Ｃ3〜Ｃ8シクロアルキレン、またはＣ1〜Ｃ6アルキレン−Ｃ3〜Ｃ8シクロアルキレン−Ｃ1〜Ｃ6アルキレンである）で示される１種以上のジイソシアナートからなり、
前記エチレン性不飽和アミンが、モノ−Ｃ1〜Ｃ4アルキルアミノ−Ｃ1〜Ｃ4アルキルアクリラート、モノ−Ｃ1〜Ｃ4アルキルアミノ−Ｃ1〜Ｃ4アルキルメタクリラート、ジ−Ｃ1〜Ｃ4アルキルアミノ−Ｃ1〜Ｃ4アルキルアクリラートおよびジ−Ｃ1〜Ｃ4アルキルアミノ−Ｃ1〜Ｃ4アルキルメタクリラートからなる群から選択され、そして前記エチレン性不飽和ヒドロキシ化合物が、ヒドロキシで置換されたＣ1〜Ｃ6アルキルアクリラートおよびヒドロキシで置換されたＣ1〜Ｃ6アルキルメタクリラートからなる群から選択される、請求項８記載の眼科用装置。
【請求項１１】
エチレン性不飽和アミンが、２−tert−ブチルアミノエチルメタクリラートまたは２−tert−ブチルアミノエチルアクリラートであり、前記エチレン性不飽和ヒドロキシ化合物が、２−ヒドロキシエチルメタクリラートまたは２−ヒドロキシエチルアクリラートであり、成分（ｃ）が、イソホロンジイソシアナート（ＩＰＤＩ）、トルイレン−２，４−ジイソシアナート（ＴＤＩ）、メチレンビス（シクロヘキシルイソシアナート）、１，６−ジイソシアナト−２，２，４−トリメチル−ｎ−ヘキサン（ＴＭＤＩ）、メチレンビス（フェニルイソシアナート）およびヘキサメチレンジイソシアナート（ＨＭＤＩ）からなる群から選択されるジイソシアナートからなる、請求項１０記載の眼科用装置。
【請求項１２】
成分（ａ）が、式（１ａ）：
ＨＯ−（ＣＨ2−ＣＨ2−Ｏ）n−（ＣＨＹ1−ＣＨＹ2−Ｏ）m−Ｈ  （１ａ）
（式中、基Ｙ1およびＹ2の一方は、メチルを表し、他方の基は、水素を表し、ｎおよびｍは、互いに独立して、それぞれ０〜２５の数を示し、（ｎ＋ｍ）の合計は、９〜２５である）で示される１種以上のポリアルキレングリコールからなり、
成分（ｂ）が、グリセリン、ジグリセリン、トリグリセリン、１，１，１−トリスヒドロキシメチルエタン、１，１，１−トリスヒドロキシメチルプロパン、１，２，４−ブタントリオール、１，２，６−ヘキサントリオール、エリトリトール、ペンタエリトリトール、ジ−およびトリ−ペンタエリトリトール、アラビトール、ソルビトール、ジソルビトールおよびマンニトール、ならびにそれらの混合物からなる群から選択される１種以上のポリヒドロキシ化合物からなり、
成分（ｃ）が、式（３ａ）：
ＯＣＮ−Ｒ5−ＮＣＯ  （３ａ）
（式中、Ｒ5は、直鎖状または分枝状Ｃ6〜Ｃ10アルキレン、非置換か、もしくはシクロヘキシル部分が１〜３個のメチル基で置換されたシクロヘキシレン−メチレンもしくはシクロへキシレン−メチレン−シクロヘキシレン、または非置換か、もしくはフェニル部分がメチルで置換されたフェニレンもしくはフェニレン−メチレン−フェニレンを表す）で示されるジイソシアナートからなり、前記エチレン性不飽和アミンが、モノ−Ｃ1〜Ｃ4アルキルアミノ−Ｃ1〜Ｃ4アルキルアクリラート、モノ−Ｃ1〜Ｃ4アルキルアミノ−Ｃ1〜Ｃ4アルキルメタクリラート、ジ−Ｃ1〜Ｃ4アルキルアミノ−Ｃ1〜Ｃ4アルキルアクリラートおよびジ−Ｃ1〜Ｃ4アルキルアミノ−Ｃ1〜Ｃ4アルキルメタクリラートからなる群から選択され、そして前記エチレン性不飽和ヒドロキシ化合物が、ヒドロキシで置換されたＣ1〜Ｃ6アルキルアクリラートおよびヒドロキシで置換されたＣ1〜Ｃ6アルキルメタクリラートからなる群から選択される、請求項８記載の眼科用装置。
【請求項１３】
成分（ｃ）が、イソホロンジイソシアナート（ＩＰＤＩ）、トルイレン−２，４−ジイソシアナート（ＴＤＩ）、メチレンビス（シクロヘキシルイソシアナート）、１，６−ジイソシアナト−２，２，４−トリメチル−ｎ−ヘキサン（ＴＭＤＩ）、メチレンビス（フェニルイソシアナート）およびヘキサメチレンジイソシアナート（ＨＭＤＩ）からなる群から選択されるジイソシアナートからなり、前記エチレン性不飽和アミンが、２−tert−ブチルアミノエチルメタクリラートまたは２−tert−ブチルアミノエチルアクリラートであり、そして前記エチレン性不飽和ヒドロキシ化合物が、２−ヒドロキシエチルメタクリラートまたは２−ヒドロキシエチルアクリラートである、請求項８記載の眼科用装置。
【請求項１４】
成分（ａ）が、少なくとも１種のポリ（エチレングリコール）、および少なくとも１種のヒドロキシ末端ポリ（エチレングリコール）−ポリ（プロピレングリコール）−ポリ（エチレングリコール）またはポリ（プロピレングリコール）−ポリ（エチレングリコール）−ポリ（プロピレングリコール）トリ−ブロックコポリマーからなり、
成分（ｂ）が、式（２）：
Ｒ4−（ＯＨ）x  （２）
（式中、Ｒ4は、直鎖状または分枝状Ｃ3〜Ｃ18脂肪族多価基であり、そしてｘは、３〜８の数である）で示される１種以上の直鎖状または分枝状脂肪族ポリヒドロキシ化合物からなり、
成分（ｃ）が、式：
ＯＣＮ−Ｒ5−ＮＣＯ  （３ａ）
（式中、Ｒ5は、直鎖状または分枝状Ｃ6〜Ｃ10アルキレン、非置換か、もしくはシクロヘキシル部分が１〜３個のメチル基で置換されたシクロヘキシレン−メチレンもしくはシクロへキシレン−メチレン−シクロヘキシレン、または非置換か、もしくはフェニル部分がメチルで置換されたフェニレンもしくはフェニレン−メチレン−フェニレンを表す）で示される１種以上のジイソシアナートからなり、
前記エチレン性不飽和アミンが、モノ−Ｃ1〜Ｃ4アルキルアミノ−Ｃ1〜Ｃ4アルキルアクリラート、モノ−Ｃ1〜Ｃ4アルキルアミノ−Ｃ1〜Ｃ4アルキルメタクリラート、ジ−Ｃ1〜Ｃ4アルキルアミノ−Ｃ1〜Ｃ4アルキルアクリラートおよびジ−Ｃ1〜Ｃ4アルキルアミノ−Ｃ1〜Ｃ4アルキルメタクリラートからなる群から選択され、そして前記エチレン性不飽和ヒドロキシ化合物が、ヒドロキシで置換されたＣ1〜Ｃ6アルキルアクリラートおよびヒドロキシで置換されたＣ1〜Ｃ6アルキルメタクリラートからなる群から選択される、請求項８記載の眼科用装置。
【請求項１５】
Ｒ5が、直鎖状または分枝状Ｃ6〜Ｃ10アルキレン、非置換か、もしくはシクロヘキシル部分が１〜３個のメチル基で置換されたシクロヘキシレン−メチレンもしくはシクロへキシレン−メチレン−シクロヘキシレン、または非置換か、もしくはフェニル部分がメチルで置換されたフェニレンもしくはフェニレン−メチレン−フェニレンを表す、請求項１４記載の眼科用装置。
【請求項１６】
エチレン性不飽和アミンが、２−tert−ブチルアミノエチルメタクリラートまたは２−tert−ブチルアミノエチルアクリラートであり、前記エチレン性不飽和ヒドロキシ化合物が、２−ヒドロキシエチルメタクリラートまたは２−ヒドロキシエチルアクリラートであり、そして成分（ｃ）が、イソホロンジイソシアナート（ＩＰＤＩ）、トルイレン−２，４−ジイソシアナート（ＴＤＩ）、メチレンビス（シクロヘキシルイソシアナート）、１，６−ジイソシアナト−２，２，４−トリメチル−ｎ−ヘキサン（ＴＭＤＩ）、メチレンビス（フェニルイソシアナート）およびヘキサメチレンジイソシアナート（ＨＭＤＩ）からなる群から選択されるジイソシアナートからなる、請求項１５記載の眼科用装置。
【請求項１７】
眼科用装置が、３０％〜８０％の水分含量、少なくとも２００％の破断伸び、および０．０１〜１．８Ｎ／ｍｍ２の強度を有することを特徴とするコンタクトレンズである、請求項８記載の眼科用装置。
【請求項１８】
（Ｉ）液体または容易に溶融可能であり本質的に無溶媒の放射線硬化性プレポリマーを、１種以上の追加のビニル系コモノマーの存在下または非存在下、そして場合により光開始剤の存在下でモールドに導入する工程；
（II）放射線硬化性プレポリマーの光架橋をＵＶ照射によって開始する工程；および
（III）モールドを開いて、コンタクトレンズをモールドから取り外す工程とを含む、コンタクトレンズを製造する方法であって、
前記放射線硬化性プレポリマーが、エチレン性不飽和アミンもしくはエチレン性不飽和モノヒドロキシ化合物、またはそれらの混合物を、イソシアナートキャップドポリウレタンと反応させることによって得られ、前記イソシアナートキャップドポリウレタンが、
（ａ）式：
ＨＯ−（Ｒ1−Ｏ）n−（Ｒ2−Ｏ）m−（Ｒ3−Ｏ）p−Ｈ  （１）
（式中、Ｒ1、Ｒ2およびＲ3は、互いに独立して、それぞれ直鎖状または分枝状Ｃ2〜Ｃ4アルキレンであり、ｎ、ｍおよびｐは、互いに独立して、それぞれ０〜１００の数であり、（ｎ＋ｍ＋ｐ）の合計は、５〜１００である）で示される少なくとも１種のポリアルキレングリコール、
（ｂ）（ｉ）式（２）：
Ｒ4−（ＯＨ）x  （２）
（式中、Ｒ4は、直鎖状または分枝状Ｃ2〜Ｃ18脂肪族多価基であり、そしてｘは、３以上の数である）で示される直鎖状または分枝状脂肪族ポリヒドロキシ化合物、
（ii）式（２）で示される化合物とグリコールとの重合生成物であるポリエーテルポリオール、
（iii）式（２）で示される化合物とジカルボン酸またはその誘導体とジオールとの重合生成物であるポリエステルポリオール、
（iv）３個以上のヒドロキシ基で置換され、アルキル基で置換されていないＣ5〜Ｃ8シクロアルカン、３個以上のヒドロキシ基で置換され、１個以上のＣ1〜Ｃ4アルキル基で置換されたＣ5〜Ｃ8シクロアルカン、ならびに非置換のモノ−およびジ−サッカライドからなる群から選択される脂環式ポリオール、ならびに
（ｖ）少なくとも３個のヒドロキシＣ1〜Ｃ4アルキル基を有するアラルキルポリオール、
からなる群から選択される少なくとも１種の分岐剤、および
（ｃ）式：
Ｒ5−（ＮＣＯ）y  （３）
（式中、Ｒ5は、脂肪族、脂環式、脂肪族−脂環式、芳香族またはアラリファティクのジ−またはポリ−イソシアナートの基であり、そしてｙは、２〜６の数である）で示される少なくとも１種のジ−またはポリ−イソシアナート、
の共重合生成物であり、
前記エチレン性不飽和モノヒドロキシ化合物が、ヒドロキシで置換された低級アルキルアクリラート、ヒドロキシで置換された低級アルキルメタクリラート、ヒドロキシで置換された低級アルキルアクリルアミド、ヒドロキシで置換された低級アルキルメタクリルアミドまたはヒドロキシで置換された低級アルキルビニルエーテルであり、前記エチレン性不飽和アミンが、式（４）、（４'）または（４''）：
【化９】
2005535757.tif 000003
〔式中、
ｉ、ｊおよびｋは、互いに独立して０または１であり；
Ｒ6は、水素、直鎖状または分枝状Ｃ1〜Ｃ24アルキル、Ｃ2〜Ｃ24アルコキシアルキル、Ｃ2〜Ｃ24アルキルカルボニル、Ｃ2〜Ｃ24アルコキシカルボニル、非置換か、またはＣ1〜Ｃ4アルキルもしくはＣ1〜Ｃ4アルコキシで置換されたＣ6〜Ｃ10アリール、Ｃ7〜Ｃ18アラルキル、Ｃ13〜Ｃ22アリールアルキルアリール、Ｃ3〜Ｃ8シクロアルキル、Ｃ4〜Ｃ14シクロアルキルアルキル、Ｃ7〜Ｃ18シクロアルキルアルキルシクロアルキル、Ｃ5〜Ｃ20アルキルシクロアルキルアルキル、あるいは脂肪族複素環基であり；
Ｚは、Ｃ1〜Ｃ12アルキレン基、フェニレン基またはＣ7〜Ｃ12アラルキレン基であり；
Ｒ7およびＲ7'は、互いに独立して、水素、Ｃ1〜Ｃ4アルキルまたはハロゲンであり；そして
Ｑは、式（５）：
【化１０】
2005535757.tif 000004
（式中、
ｑは、０または１の数であり、
Ｒ8およびＲ9のそれぞれは、互いに独立して、水素、Ｃ1〜Ｃ4アルキル、フェニル、カルボキシまたはハロゲンであり、
Ｒ10は、水素、Ｃ1〜Ｃ4アルキルまたはハロゲンであり、そして
Ｚ'は、直鎖状または分枝状Ｃ1〜Ｃ12アルキレン、不飽和フェニレン、Ｃ1〜Ｃ4アルキルもしくはＣ1〜Ｃ4アルコキシで置換されたフェニレン、またはＣ7〜Ｃ12アラルキレンである）で示される基である〕を有する、コンタクトレンズを製造する方法。
【請求項１９】
放射線硬化性プレポリマーが、導入工程の前に実質的に精製される、請求項１８記載の方法。
【請求項２０】
（IV）２００〜４５０ｍＯｓｍ／ｍｌのオスモル濃度を有する水性塩溶液中で、または水もしくは水性塩溶液の、生理学的に適合な極性有機溶媒との混合物中で、水中の前記コンタクトレンズを水和する工程を更に含む、請求項１９記載の方法。
【請求項２１】
（Ｉ）３０〜９０重量％の濃度を有し、場合により、生理学的に適合な塩、コンタクトレンズケアの分野で従来用いられる等張化剤、ビニル系コモノマーおよび光開始剤からなる群から選択される１種以上の化合物を含有する放射線硬化性プレポリマーの水性溶液を、モールドに導入する工程；
（II）放射線硬化性プレポリマーの光架橋をＵＶ照射によって開始する工程；および
（III）モールドを開いて、コンタクトレンズをモールドから取り外す工程とを含む、コンタクトレンズを製造する方法であって、
前記放射線硬化性プレポリマーが、エチレン性不飽和アミンもしくはエチレン性不飽和モノヒドロキシ化合物、またはそれらの混合物を、イソシアナートキャップドポリウレタンと反応させることによって得られ、前記イソシアナートキャップドポリウレタンが、
（ａ）式：
ＨＯ−（Ｒ1−Ｏ）n−（Ｒ2−Ｏ）m−（Ｒ3−Ｏ）p−Ｈ  （１）
（式中、Ｒ1、Ｒ2およびＲ3は、互いに独立して、それぞれ直鎖状または分枝状Ｃ2〜Ｃ4アルキレンであり、ｎ、ｍおよびｐは、互いに独立して、それぞれ０〜１００の数であり、（ｎ＋ｍ＋ｐ）の合計は、５〜１００である）で示される少なくとも１種のポリアルキレングリコール、
（ｂ）（ｉ）式（２）：
Ｒ4−（ＯＨ）x  （２）
（式中、Ｒ4は、直鎖状または分枝状Ｃ2〜Ｃ18脂肪族多価基であり、そしてｘは、３以上の数である）で示される直鎖状または分枝状脂肪族ポリヒドロキシ化合物、
（ii）式（２）で示される化合物とグリコールとの重合生成物であるポリエーテルポリオール、
（iii）式（２）で示される化合物とジカルボン酸またはその誘導体とジオールとの重合生成物であるポリエステルポリオール、
（iv）３個以上のヒドロキシ基で置換され、アルキル基で置換されていないＣ5〜Ｃ8シクロアルカン、３個以上のヒドロキシ基で置換され、１個以上のＣ1〜Ｃ4アルキル基で置換されたＣ5〜Ｃ8シクロアルカン、ならびに非置換のモノ−およびジ−サッカライドからなる群から選択される脂環式ポリオール、ならびに
（ｖ）少なくとも３個のヒドロキシＣ1〜Ｃ4アルキル基を有するアラルキルポリオール、
からなる群から選択される少なくとも１種の分岐剤、および
（ｃ）式：
Ｒ5−（ＮＣＯ）y  （３）
（式中、Ｒ5は、脂肪族、脂環式、脂肪族−脂環式、芳香族またはアラリファティクのジ−またはポリ−イソシアナートの基であり、そしてｙは、２〜６の数である）で示される少なくとも１種のジ−またはポリ−イソシアナート、
の共重合生成物であり、
前記エチレン性不飽和モノヒドロキシ化合物が、ヒドロキシで置換された低級アルキルアクリラート、ヒドロキシで置換された低級アルキルメタクリラート、ヒドロキシで置換された低級アルキルアクリルアミド、ヒドロキシで置換された低級アルキルメタクリルアミドまたはヒドロキシで置換された低級アルキルビニルエーテルであり、前記エチレン性不飽和アミンが、式（４）、（４'）または（４''）：
【化１１】
2005535757.tif 000005
〔式中、
ｉ、ｊおよびｋは、互いに独立して０または１であり；
Ｒ6は、水素、直鎖状または分枝状Ｃ1〜Ｃ24アルキル、Ｃ2〜Ｃ24アルコキシアルキル、Ｃ2〜Ｃ24アルキルカルボニル、Ｃ2〜Ｃ24アルコキシカルボニル、非置換か、またはＣ1〜Ｃ4アルキルもしくはＣ1〜Ｃ4アルコキシで置換されたＣ6〜Ｃ10アリール、Ｃ7〜Ｃ18アラルキル、Ｃ13〜Ｃ22アリールアルキルアリール、Ｃ3〜Ｃ8シクロアルキル、Ｃ4〜Ｃ14シクロアルキルアルキル、Ｃ7〜Ｃ18シクロアルキルアルキルシクロアルキル、Ｃ5〜Ｃ20アルキルシクロアルキルアルキル、あるいは脂肪族複素環基であり；
Ｚは、Ｃ1〜Ｃ12アルキレン基、フェニレン基またはＣ7〜Ｃ12アラルキレン基であり；
Ｒ7およびＲ7'は、互いに独立して、水素、Ｃ1〜Ｃ4アルキルまたはハロゲンであり；そして
Ｑは、式（５）：
【化１２】
2005535757.tif 000006
（式中、
ｑは、０または１の数であり、
Ｒ8およびＲ9のそれぞれは、互いに独立して、水素、Ｃ1〜Ｃ4アルキル、フェニル、カルボキシまたはハロゲンであり、
Ｒ10は、水素、Ｃ1〜Ｃ4アルキルまたはハロゲンであり、そして
Ｚ'は、直鎖状または分枝状Ｃ1〜Ｃ12アルキレン、不飽和フェニレン、Ｃ1〜Ｃ4アルキルもしくはＣ1〜Ｃ4アルコキシで置換されたフェニレン、またはＣ7〜Ｃ12アラルキレンである）で示される基である〕を有する、コンタクトレンズを製造する方法。
【請求項２２】
放射線硬化性プレポリマーが、導入工程の前に実質的に精製される、請求項２１記載の方法。
【請求項２３】
水性溶液が、放射線硬化性プレポリマーの最大５重量％までの量の光開始剤を含有する、請求項２２記載の方法。
【請求項２４】
水性溶液が、コンタクトレンズケアの分野で従来用いられる緩衝塩、および／またはコンタクトレンズケアの分野で従来用いられる等張化剤を含有する、請求項２２記載の方法。